(57)【要約】【課題】本発明は、４１０ｎｍ以下の紫外線を吸収し、可視光短波長領域をある程度吸収する、色インキなどの印刷により着色することなく、内容物および内容物表示体を透視可能な透明性を有する紫外線吸収フィルム提供することを課題とする。【解決手段】紫外線吸収剤を含有したポリオレフィン樹脂からなる、４１０ｎｍ以下の紫外線を吸収し、４１０ｎｍにおける光線透過率が２５％以下であり、かつ、４０５ｎｍにおける光線透過率が５％以下で、６００ｎｍ以上の光線透過率が４５％以上である紫外線吸収層を少なくとも含むことを特徴とする紫外線吸収フィルムおよびそのフィルムを用いた包装体である。【選択図】図１
2005305745.tif 000002
【特許請求の範囲】
【請求項１】
紫外線吸収剤を含有したポリオレフィン樹脂からなる、４１０ｎｍ以下の紫外線を吸収し、４１０ｎｍにおける光線透過率が２５％以下であり、かつ、４０５ｎｍにおける光線透過率が５％以下で、６００ｎｍ以上の光線透過率が４５％以上である紫外線吸収層を少なくとも含むことを特徴とする紫外線吸収フィルム。
【請求項２】
請求項１記載の紫外線吸収層の片側に印刷基材層と、もう一方の片側にシーラント層を積層してなることを特徴とする紫外線吸収フィルム。
【請求項３】
前記紫外線吸収剤が、ポリオレフィン樹脂に対して１〜２０重量％含有されていることを特徴とする請求項１または２記載の紫外線吸収フィルム。
【請求項４】
前記紫外線吸収剤が、蛍光増白剤を含有することを特徴とする請求項１〜３のいずれか１項に記載の紫外線吸収フィルム。
【請求項５】
前記紫外線吸収剤が、３５０℃までの温度に耐える耐熱性を有することを特徴とする請求項４記載の紫外線吸収フィルム。
【請求項６】
請求項２記載の紫外線吸収フィルムにおいて、
前記印刷基材層には、透明な黄、オレンジ、赤のいずれかから選ばれる色インキからなる印刷が施されており、４５０ｎｍ以下における光線透過率が５％以下であることを特徴とする紫外線吸収フィルム。
【請求項７】
請求項２記載の紫外線吸収フィルムにおいて、
印刷基材層とシーラント層との間に前記紫外線吸収層が溶融押し出され、これらが一体に積層されてなることを特徴とする紫外線吸収フィルム。
【請求項８】
少なくとも一部に請求項１から請求項７のいずれかに記載の紫外線吸収フィルムを用いたことを特徴とする紫外線吸収包装体。
【発明の詳細な説明】
【技術分野】
【０００１】
本発明は、医療医薬、食品等の分野において、紫外領域（３８０ｎｍ以下）や、可視光短波長領域（３８０ｎｍ〜４５０ｎｍ）の光で、薬剤や食品等の変質、劣化、変色する内容物を包装する包装材料に適する紫外線吸収フィルムに関する。
【背景技術】
【０００２】
従来より、紫外線吸収能力を有する積層フィルムにおいて、紫外線吸収効果のある酸化金属や、有機化合物を含有した印刷インキを用いて印刷するか、ポリエチレンナフタレート（ＰＥＮ）フィルムをラミネートしたり、酸化金属をポリオレフィン中に分散させることで紫外線吸収能力を持つポリオレフィンフィルムを使用するものは存在した。しかし、使用している紫外線吸収剤に起因して、その紫外線吸収能力は３８０ｎｍ以下でその効果を発揮し、３８０ｎｍ〜４０５ｎｍの可視光短波長領域においてその効果は乏しかった。
【０００３】
そのため、可視光短波長領域を吸収するような色インキを印刷などにより着色することで、内容物の劣化を防止していた。しかし、着色により近紫外領域を吸収しているため、内容物の実際の劣化による色調の変化が分かりづらかったり、内容物の表示が読みにくいなどの問題点があった。
【特許文献１】特開２００３−１１２３９１号公報
【発明の開示】
【発明が解決しようとする課題】
【０００４】
本発明は、従来技術の問題を解決するためになされたものであり、４１０ｎｍ以下の紫外線を吸収し、可視光短波長領域をある程度吸収する、色インキなどの印刷により着色することなく、内容物および内容物表示体を透視可能な透明性を有する紫外線吸収フィルム提供することを課題とする。
【課題を解決するための手段】
【０００５】
本発明は上記課題を解決するために、
請求項１の発明は、紫外線吸収剤を含有したポリオレフィン樹脂からなる、４１０ｎｍ以下の紫外線を吸収し、４１０ｎｍにおける光線透過率が２５％以下であり、かつ、４０５ｎｍにおける光線透過率が５％以下で、６００ｎｍ以上の光線透過率が４５％以上である紫外線吸収層を少なくとも含むことを特徴とする紫外線吸収フィルムである。
【０００６】
請求項２の発明は、請求項１記載の紫外線吸収層の片側に印刷基材層と、もう一方の片側にシーラント層を積層してなることを特徴とする紫外線吸収フィルムである。
【０００７】
請求項３の発明は、前記紫外線吸収剤が、ポリオレフィン樹脂に対して１〜２０重量％含有されていることを特徴とする請求項１または２記載の紫外線吸収フィルムである。
【０００８】
請求項４の発明は、前記紫外線吸収剤が、蛍光増白剤を含有することを特徴とする請求項１〜３のいずれか１項に記載の紫外線吸収フィルムである。
【０００９】
請求項５の発明は、前記紫外線吸収剤が、３５０℃までの温度に耐える耐熱性を有することを特徴とする請求項４記載の紫外線吸収フィルムである。
【００１０】
請求項６の発明は、請求項２記載の紫外線吸収フィルムにおいて、
前記印刷基材層には、透明な黄、オレンジ、赤のいずれかから選ばれる色インキからなる印刷が施されており、４５０ｎｍ以下における光線透過率が５％以下であることを特徴とする紫外線吸収フィルムである。
【００１１】
請求項７の発明は、請求項２記載の紫外線吸収フィルムにおいて、
印刷基材層とシーラント層との間に前記紫外線吸収層が溶融押し出され、これらが一体に積層されてなることを特徴とする紫外線吸収フィルムである。
【００１２】
請求項８の発明は、少なくとも一部に請求項１から請求項７のいずれかに記載の紫外線吸収フィルムを用いたことを特徴とする紫外線吸収包装体である。
【発明の効果】
【００１３】
本発明により、４１０ｎｍ以下の紫外線を吸収し、可視光短波長領域をある程度吸収する、黄色味を帯びることなく紫外、近紫外領域をカットすることができる、内容物および内容物表示体を透視可能な透明性を有する紫外線吸収フィルム提供することができる。
【００１４】
本発明の紫外線吸収フィルムは、紫外線吸収剤が３５０℃までの耐熱性を有することから、溶融押し出し製膜が可能となり、印刷、コーティング等の方法とは異なり、紫外線吸収機能を十分に発現することができる１０μｍ以上の膜厚を容易に製膜することができる。また、溶融押し出しラミネーション法により、紫外線吸収層を介して機能性フィルム等の他プラスティックフィルムとの貼り合せができる。
【００１５】
本発明の紫外線吸収フィルムは、色インキによる着色する必要がないので、内容物および内容物表示体を透視可能な透明性を有する。
【発明を実施するための最良の形態】
【００１６】
以下、本発明の最良の一実施例としての実施形態について具体的に説明する。図１は、本発明の紫外線吸収フィルムの構成の一例を示す断面図である。一実施例としての本発明の紫外線吸収フィルム（１）は、紫外線吸収層（ｂ）の片側に印刷基材層（ａ）と、もう一方の片側にシーラント層（ｃ）を積層してなる構成の紫外線吸収フィルムである。
【００１７】
本発明における印刷基材層（ａ）の基材は、印刷基材層になりうるプラスティックフィルムであれば制限はなく、ポリエチレンテレフタレート（ＰＥＴ）フィルム、延伸ポリプロピレン（ＯＰＰ）フィルム、未延伸ポリプロピレン（ＣＰＰ）フィルム、延伸ナイロン（ＯＮＹ）フィルム、未延伸ナイロン（ＣＮＹ）フィルム、延伸エチレンビニル共重合体（ＥＶＯＨ）フィルム、延伸ポリビニルアルコール（ＰＶＡ）フィルム等が使用できる。３２０ｎｍ以下の紫外線領域をカットすることからもＰＥＴフィルムを使用するのが望ましい。厚みに関しても特に制限はなく、一般的に包装材料用に使用されている印刷基材になりうる１２μ〜３０μ程度が望ましい。
【００１８】
本発明における紫外線吸収層（ｂ）は、密度が０．９１〜０．９４ｇ／ｃｍ3であり、溶融フロー速度（ＭＦＲ）が１〜４０ｇ／１０分の押し出し適性のあるポリオレフィン樹脂、例えば、低密度ポリエチレン（ＬＤＰＥ）、直鎖状低密度ポリエチレン（ＬＬＤＰＥ）に対して、蛍光増白剤を含有する紫外線吸収剤を１〜２０重量％、好ましくは１〜５重量％含有する。
蛍光増白剤を含有する紫外線吸収剤としては、特開２００３−１１２３９１号公報に記載されている蛍光増白剤を含有する紫外線吸収剤等を好ましく使用することができる。特にこの紫外線吸収剤は、いわゆる溶融ブレンド法によりポリオレフィン樹脂に混合することができるので、透明性の高い混合樹脂を得ることができる。
【００１９】
上記のようにすることによって、紫外線吸収層（ｂ）が、４１０ｎｍ以下の紫外線を吸収し、４１０ｎｍにおける光線透過率が２５％以下であり、かつ、４０５ｎｍにおける光線透過率が５％以下で、６００ｎｍ以上の光線透過率が４５％以上である紫外線吸収フィルムが得られる。６００ｎｍ以上の光線透過率が４５％以上で、また蛍光増白剤を含有した紫外線吸収剤を用いることで、黄色の補色である青色蛍光を発するため、黄色味が無く透明感の高い透明性を有するので、内容物および内容物表示体等を透視可能となる。
【００２０】
また、包装対象となる内容物にビタミン成分などの光線に対する耐性が低い物質が含まれている場合、紫外線吸収フィルムに、４００〜５００ｎｍの光線をカットすることが求められる場合がある。この場合は、前記印刷基材層に、黄、オレンジ、赤等の、上記波長の光線を吸収できる色インキからなる印刷を施すことができる。この色インキも、内容物透視可能とするため透明であることが必要である。
【００２１】
本発明におけるシーラント層（ｃ）としては、１００℃〜２００℃の範囲で熱融着可能な未延伸フィルムであれば特に制限はなく、例えば、低密度ポリエチレン（ＬＤＰＥ）フィルム、直鎖状低密度ポリエチレン（ＬＬＤＰＥ）フィルム、中密度ポリエチレン（ＭＤＰＥ）フィルム、未延伸ポリプロピレン（ＣＰＰ）フィルム等が使用できる。単層フィルムまたは多層フィルムのどちらも使用可能である。
【００２２】
本発明における紫外線吸収層（ｂ）を、印刷基材（ａ）とシーラント層（ｂ）との間に溶融押し出し、押し出しラミネーション法により、印刷基材層（ａ）と紫外線吸収層（ｂ）とシーラント層（ｃ）を一体に積層することができる。本発明で使用する紫外線吸収剤が３５０℃までの耐熱性を有するので溶融押し出し製膜が可能であることから、印刷、コーティング等の方法とは異なり、紫外線吸収機能を十分に発現する１０μｍ以上の膜厚の紫外線吸収層を容易に製膜することができる。また、溶融押し出しラミネーション法により、紫外線吸収層（ｂ）を介して機能性フィルム等の他プラスティックフィルムと貼り合せたりすることができる。これに対して、印刷、コーティング等の方法により十分な紫外線吸収能力を有する紫外線吸収層を形成するためには、塗工膜厚を厚くする必要があり、重ね刷りまたは複数回塗工しなければならず、生産性効率が悪い上に、塗工膜厚を厚くすることでラミネート後の接着強度が不安定となるが、本発明の構成では、上記した従来の問題を解消できる。
【００２３】
図２は、本発明の紫外線吸収フィルムを用いた密封包装容器の一例を示す断面図である。図１に示した、印刷基材層（ａ）／紫外線吸収層（ｂ）／シーラント層（ｃ）の構成からなる紫外線吸収フィルム（１）のシーラント層（ｃ）を内面として熱融着により端辺部をヒートシールしてなる袋状容器（２）である。（３）は、例えばビタミンを含有した散剤等の内容物を示す。
【００２４】
本発明の紫外線吸収フィルムは、医療医薬、食品、化粧分野等の紫外線および可視光短波長領域の光の影響に起因する内容物の変質、劣化、変色等の好ましくない変化を防止する包装容器用フィルムとして好適に用いられる。また、容器形状ではなく、保護対象物を覆うカバー体、例えば輸液バックの遮光カバー、あるいは紫外線カット用窓張りフィルム等にも使用することができる。
【００２５】
以下、本発明の具体的な実施例について説明する。
【実施例１】
【００２６】
図１に示す、下記構成の本発明の紫外線吸収フィルムを作成した。
【００２７】
ａ層：印刷基材層（１２μ）：ＰＥＴフィルム（東洋紡（株）、Ｅ５１００、片面コロ
ナ処理）
ｂ層：紫外線吸収層（１５μ）：低密度ポリエチレン（三井化学（株）、Ｍ１４Ｐ、９７重量％）と紫外線吸収剤（富士写真フィルム（株）、特開２００３−１１２３９１号公報記載、３重量％）の溶融ブレンド樹脂
ｃ層：シーラント層（３０μ）：直鎖状低密度ポリエチレン（タマポリ（株）、ＳＥ６２０Ｍ）
【実施例２】
【００２８】
図１に示す、下記構成の本発明の紫外線吸収フィルムを作成した。
【００２９】
ａ層：印刷基材層（１２μ）：ＰＥＴフィルム（東洋紡（株）、Ｅ５１００、片面コロナ処理）
ｂ層：紫外線吸収層（２０μ）：低密度ポリエチレン（三井化学（株）、Ｍ１４Ｐ、９７重量％）と紫外線吸収剤（富士写真フィルム（株）、特開２００３−１１２３９１号公報記載、３重量％）の溶融ブレンド樹脂
ｃ層：シーラント層（３０μ）：直鎖状低密度ポリエチレン（タマポリ（株）、ＳＥ６２０Ｍ）
【実施例３】
【００３０】
図１に示す、下記構成の本発明の紫外線吸収フィルムを作成した。
【００３１】
ａ層：印刷基材層（１２μ）：ＰＥＴフィルム（東洋紡（株）、Ｅ５１００、片面コロナ処理）
ｂ層：紫外線吸収層（２５μ）：低密度ポリエチレン（三井化学（株）、Ｍ１４Ｐ、９７重量％）と紫外線吸収剤（富士写真フィルム（株）、特開２００３−１１２３９１号公報記載、３重量％）の溶融ブレンド樹脂
ｃ層：シーラント層（３０μ）：直鎖状低密度ポリエチレン（タマポリ（株）、ＳＥ６２０Ｍ）
【実施例４】
【００３２】
図１に示す、下記構成の本発明の紫外線吸収フィルムを作成した。
【００３３】
ａ層：印刷基材層（１２μ）：黄色印刷を行ったＰＥＴフィルム（東洋紡（株）、Ｅ５１００、片面コロナ処理）（大日本インキ化学工業（株）、Ｒ４０３黄、３μ）
ｂ層：紫外線吸収層（２０μ）：低密度ポリエチレン（三井化学（株）、Ｍ１４Ｐ、９７重量％）と紫外線吸収剤（富士写真フィルム（株）、特開２００３−１１２３９１号公報記載、３重量％）の溶融ブレンド樹脂
ｃ層：シーラント層（３０μ）：直鎖状低密度ポリエチレン（タマポリ（株）、ＳＥ６２０Ｍ）
【実施例５】
【００３４】
本発明の比較例として、下記構成の紫外線吸収フィルムを作成した。
【００３５】
ａ層：印刷基材層（１２μ）：ＰＥＴフィルム（東洋紡（株）、Ｅ５１００、片面コロナ処理）
ｂ層：低密度ポリエチレン層（１５μ）（三井化学（株）、Ｍ１４Ｐ）
ｃ層：シーラント層（３０μ）：直鎖状低密度ポリエチレン（タマポリ（株）、ＳＥ６２０Ｍ）
【実施例６】
【００３６】
本発明の比較例として、下記構成の紫外線吸収フィルムを作成した。
【００３７】
ａ層：印刷基材層（１２μ）：ＰＥＴフィルム（東洋紡（株）、Ｅ５１００、片面コロナ処理）
ｂ層：紫外線吸収層（２５μ）：低密度ポリエチレン（三井化学（株）、Ｍ１４Ｐ、９９．５重量％）と紫外線吸収剤（富士写真フィルム（株）、特開２００３−１１２３９１号公報記載、０．５重量％）の溶融ブレンド樹脂
ｃ層：シーラント層（３０μ）：直鎖状低密度ポリエチレン（タマポリ（株）、ＳＥ６２０Ｍ）
上記の実施例１〜６で得られた紫外線吸収フィルムについて、下記の測定器を用いて光線透過率の測定を行った。その結果を表１に示す。
【００３８】
＜光線透過率の測定＞
測定器：ＵＶ−３１００（島津製作所製）
【００３９】
【表１】
2005305745.tif 000003
表１には、各実施例について可視光短波長領域の透過率を記す。
【００４０】
表１より、実施例１〜４で得られる本発明の紫外線吸収フィルムは、紫外線吸収層が蛍光増白剤を含有する紫外線吸収剤をポリオレフィン樹脂に対して１〜２０重量％の範囲で含有することで、４１０ｎｍ以下の紫外線を吸収し、その透過率が２５％以下であり、かつ、４０５ｎｍにおける透過率が５％以下で、６００ｎｍ以上の透過率が４５％以上の紫外線吸収能を有し、黄色味を帯びることなく紫外、近紫外領域をカットすることができる、内容物および内容物表示体を透視可能な透明性を有することが確認できた。
【００４１】
また、実施例４で得られる本発明の紫外線吸収フィルムは、黄色印刷が施されたことで、４００ｎｍ〜４５０ｎｍの光をカットする効果があることが確認できた。
【００４２】
次に、実施例１の構成の本発明の紫外線吸収フィルムにおいて、ｂ層の紫外線吸収層を構成する低密度ポリエチレン（三井化学（株）、Ｍ１４Ｐ、９７重量％）と紫外線吸収剤（富士写真フィルム（株）、特開２００３−１１２３９１号公報記載、３重量％）のブレンド樹脂を、下記に示す溶融押し出し加工温度を変化させ、押し出しラミネーション法により積層フィルムを作成した。その積層フィルムについて実施例１〜６と同様にして光線透過率を測定した。その結果を表２に示す。
【００４３】
＜溶融押し出し加工温度＞
加工温度１：２４０℃、
加工温度２：３５０℃
【００４４】
【表２】
2005305745.tif 000004
表２には、溶融押し出し加工温度を変えて得られた紫外線吸収フィルムの可視光短波長領域の透過率を記す。
【００４５】
本発明の紫外線吸収フィルムの紫外線吸収層を構成する蛍光増白剤を含有する紫外線吸収剤が３５０℃までの温度に耐える耐熱性を有することで、溶融押し出し加工が可能で、溶融押し出しラミネーション法で得られた紫外線吸収フィルムは、表２から、本発明における紫外線吸収能を有することが確認できた。
【産業上の利用可能性】
【００４６】
本発明は、紫外線および可視光短波長領域の光で変質、劣化、変色する、ビタミン等を
含有した薬剤や食品等の内容物を包装する、医療医薬、食品等の分野における包装材料として好適に用いられる。
【図面の簡単な説明】
【００４７】
【図１】本発明の紫外線吸収フィルムの構成の一例を示す断面図である。
【図２】本発明の紫外線吸収フィルムを用いた容器の一例を示す袋状容器の断面図である。
【符号の説明】
【００４８】
１・・・紫外線吸収フィルム
２・・・袋状容器
３・・・内容物
ａ・・・印刷基材層
ｂ・・・紫外線吸収フィルム層
ｃ・・・シーラント層
【図１】
2005305745.tif 000005
【図２】
2005305745.tif 000006